(57)【特許請求の範囲】
【請求項１】
（ａ）バインダ樹脂、（ｂ）エチレン性不飽和二重結合を少なくとも１個有する化合物、（ｃ）光重合開始剤系、（ｄ）色材料及び（ｅ）溶剤を含有するカラーフィルター用光重合性組成物において、該光重合開始剤系が (I)脂肪族多官能チオール化合物、及び(II)ビイミダゾール化合物を含有し、色材料が黒色顔料を含有することを特徴とするカラーフィルター用黒色光重合性組成物。
【請求項２】
黒色顔料を光重合性組成物の全固形分に対して２０〜８０重量％含有することを特徴とする請求項１に記載のカラーフィルター用黒色光重合性組成物。
【請求項３】
光重合開始剤系が、更に (III)アミノ基含有増感色素を含有する請求項１又は２に記載のカラーフィルター用黒色光重合性組成物。
【請求項４】
バインダ樹脂が側鎖にエチレン性不飽和二重結合を有する有機高分子物質であることを特徴とする請求項１〜３のいずれかに記載のカラーフィルター用黒色光重合性組成物。
【請求項５】
バインダ樹脂がエチレン性不飽和二重結合とカルボキシル基とヒドロキシル基を有する共重合体である請求項１〜４のいずれかに記載のカラーフィルター用黒色光重合性組成物。
【請求項６】
バインダ樹脂がエチレン性不飽和二重結合とカルボキシル基とヒドロキシル基を有するスチレン系共重合体、又はアクリル系共重合体である請求項１〜５のいずれかに記載のカラーフィルター用黒色光重合性組成物。
【請求項７】
黒色顔料がカーボンブラックである請求項１〜６のいずれかに記載のカラーフィルター用黒色光重合性組成物。
【請求項８】
酸素存在下、超高圧水銀灯による露光量が２００ｍｊ／ｃｍ2 以下で画像形成可能な請求項１〜７のいずれかに記載のカラーフィルター用黒色光重合性組成物。
【発明の詳細な説明】
【０００１】
【発明の属する技術分野】
本発明はカラーテレビ、液晶表示素子、固体撮像素子、カメラ等に使用される光学的カラーフィルターの製造で使用されるカラーフィルター用黒色光重合性組成物に係り、詳しくは、高感度で現像性に優れるため高精度で高遮光率のブラックマトリクスを有するカラーフィルターを形成可能なカラーフィルター用黒色光重合性組成物（ブラックマトリクス用光重合性組成物）に関する。
【０００２】
【従来の技術】
カラーフィルターは、通常、ガラス、プラスチックシート等の透明基板の表面に黒色のマトリックスを形成し、続いて、赤、緑、青等の３種以上の異なる色相の、５〜２００μｍ幅のストライプ状又はモザイク状等の色パターンを数μｍの精度で形成することにより製造されている。
カラーフィルターの代表的な製造方法としては、染色法、印刷法、顔料分散法、電着法等がある。これらのうち、特に、色材料を含有する光重合性組成物を、透明基板上に塗布し、画像露光、現像、必要により硬化を繰り返すことでカラーフィルター画像を形成する顔料分散法は、カラーフィルター画素の位置、膜厚等の精度が高く、耐光性・耐熱性等の耐久性に優れ、ピンホール等の欠陥が少ないため、広く採用されている。
【０００３】
さらに、赤、緑、青の色パターンの間には通常コントラスト向上のため格子状の遮光性のブラックマトリックスを配置するのが一般的である。従来、ブラックマトリクスには、クロム等の金属膜を使用する方法や遮光性の顔料、染料を分散させた感光性樹脂を使用する方法などが知られている。
クロム等の金属膜を使用する方法においては、透明基板上にクロム等の金属を蒸着しフォトリソ工程を経てクロム層をエッチング処理することによって形成するため、高コストとなる。また、エッチング処理の廃液などによる環境問題が生じる等の問題がある。このため、遮光性の顔料、染料を分散させた感光性樹脂を使用する方法が着目されている。
【０００４】
しかし、遮光性の顔料、染料を分散させた感光性樹脂を使用する方法（樹脂ブラックマトリクス）において、クロム等の金属膜によるブラックマトリクスと同等の遮光性（光学濃度）を発現させるためには、遮光性顔料、染料の含有量を多くするか、あるいは、膜厚を厚くする必要がある。膜厚を厚くする方法においては、その結果（１）ブラックマトリクス形成後、ＲＧＢ色画素を形成するとブラックマトリクス上で色画素の突起を生じるため平坦性が損なわれ、液晶の配向に乱れを発生させる、（２）カラーフィルター上に設ける透明電極であるＩＴＯ膜の断線が発生する、等の問題が発生する。また、遮光性顔料、染料の含有量を多くする方法においては、感度低下、現像性、解像性が悪化する問題があった。
【０００５】
顔料分散法カラーフィルター用黒色光重合性組成物は、遮光性を向上させる目的で、黒色顔料の量が３０〜６０％で、０．５〜３μｍ程度の膜厚が必要と言われている。この色材料の高濃度により露光時の光が遮光され、感度及び／又は現像性が低下し、さらには、ホトリソグラフィーによって得られるカラーフィルターの精度が低下する問題がある。
【０００６】
色材料の高濃度化による感度及び／又は現像性、精度の低下を改善する目的で顔料分散法に用いられる光重合開始剤系が種々検討されている。それらの例としては、トリアジン系化合物又はトリアジン系化合物及びイミダゾール系化合物を併用するもの（特開平６−２０１９１３号公報）、ミヒラーズケトンとイミダゾール系化合物とを併用するもの（特開平５−１７３３２０号公報）、或いは「ファインケミカル」１９９１年３月１日号Ｖｏｌ２０，Ｎｏ．４，Ｐ．１６〜２６に記載のジアルキルアセトフェノン系、ベンジルジアルキルケタール系、ベンゾイン系、ベンゾインアルキルエーテル系、チオモサントン誘導体等が、カラーフィルター用に使用されている（特開平４−１９０３６２号公報、特開平５−３０３０１２号公報、特開平６−３５１８８号公報等）。一方、光重合性組成物の高感度化に関し、イミダゾール系化合物にさらに２−メルカプトベンズチアゾール、２−メルカプトベンズオキサゾール、２−メルカプトベンズイミダゾール等の芳香族メルカプト化合物を加えることがなされている（特開昭５９−５６４０３号公報）。
【０００７】
しかしながら、これらの化合物を用いることにより、赤、緑或いは青用光重合組成物においてはかなり満足いく感度が得られているが、特に、黒色顔料、染料を高濃度に含有するカラーフィルター用黒色光重合組成物（ブラックマトリクス用光重合性組成物）においては露光時の遮光性による感度低下が顕著でありまだ感度が不十分であり、露光時間が長くなり生産性が低いという欠点があった。又、黒色顔料を含有する組成物では、解像性、現像ラチチュード（マスクパターンを再現できる許容現像時間を示す）、得られるブラックマトリクスの表面状態の点で必ずしも満足のいくものではなかった。
【０００８】
また、カラーフィルター用光重合性組成物の現像性を改良し先鋭なパターンエッジ部を得るため多官能チオール化合物を用いることも知られている（特開平５−２８１７３４）。この場合は、−ＳＨ基をラジカル的またはイオン的に炭素−炭素不飽和結合にanti-Markownikoff 付加させ、結合成分を多官能チオールで架橋させている。即ち、架橋剤として使用しているためその使用量は、２０重量％とかなり多量に使用されている。この場合、チオール化合物を多量に含むため臭気の問題があり、又、解像性の点でも問題がある。
【０００９】
【発明が解決しようとする課題】
本発明は上記従来の問題点を解決し、高感度で現像性、解像性、パターン形状に優れ、遮光性の黒色顔料を高濃度に含有するカラーフィルター用黒色光重合性組成物（ブラックマトリクス用光重合性組成物）、該カラーフィルター用黒色光重合性組成物により得られる高精度なブラックマトリクスを有するカラーフィルターを提供することを目的とする。
【００１０】
【課題を解決するための手段】
本発明の要旨は、（ａ）バインダ樹脂、（ｂ）エチレン性不飽和二重結合を少なくとも１個有する化合物、（ｃ）光重合開始剤系、（ｄ）色材料及び（ｅ）溶剤を含有するカラーフィルター用光重合性組成物において、該光重合開始剤系が (I)脂肪族多官能チオール化合物、及び(II)ビイミダゾール化合物を含有し、色材料が黒色顔料を含有することを特徴とするカラーフィルター用黒色光重合性組成物に存する。  
【００１４】
【発明の実施の形態】
以下に本発明を詳細に説明する。
（バインダ樹脂）
本発明のカラーフィルター用黒色光重合性組成物は、相溶性、皮膜形成性、現像性、接着性を向上させる結合剤としての機能を奏する材料として、バインダ樹脂を含有している。特に本発明においては、光線遮光材料であるブラックマトリクスを高感度かつ高精細の画像形成を行い、形成されたマトリクスの皮膜強度を向上させるため、特にバインダ樹脂としての有機高分子物質としては、側鎖にエチレン性不飽和二重結合を有する有機高分子物質が挙げられる。中でも、エチレン性不飽和二重結合とカルボキシル基とヒドロキシル基を有する共重合体が好ましく用いられる。この共重合体は上記官能基を有する単量体を共重合する、及び／又はスチレン系共重合体、アクリル系共重合体等の高分子に種々の反応を用い上記機能性官能基を導入することにより得られる。特に、エチレン性不飽和二重結合とカルボキシル基とヒドロキシル基を有するスチレン系共重合体又はアクリル系共重合体が好ましい。
【００１５】
上記の側鎖にエチレン性不飽和二重結合を少なくとも一個有する有機高分子物質の具体例としては、スチレン、α−メチル−スチレン、ビニルトルエン等のスチレン系モノマー；アクリル酸、メタクリル酸、桂皮酸、マレイン酸、フマル酸、無水マレイン酸、イタコン酸等の不飽和基含有カルボン酸；メチル（メタ）アクリレート、エチル（メタ）アクリレート、プロピル（メタ）アクリレート、アリル（メタ）アクリレート、ブチル（メタ）アクリレート、２−エチルヘキシル（メタ）アクリレート、ヒドロキシエチル（メタ）アクリレート、ヒドロキシプロピル（メタ）アクリレート、ベンジル（メタ）アクリレート等、ヒドロキシフェニル（メタ）アクリレート、メトキシフェニル（メタ）アクリレートベンジル（メタ）アクリレート等の（メタ）アクリル酸のエステル；アクリロニトリル；酢酸ビニル、バーサチック酸ビニル、プロピオン酸ビニル、桂皮酸ビニル、ピバリン酸ビニル等の酸ビニル等の共重合体に通常の高分子反応等により側鎖にエチレン性二重結合を導入することによって得られる。
【００１６】
本発明に使用する側鎖にエチレン性不飽和二重結合を有する有機高分子物質において側鎖にエチレン性不飽和二重結合を導入する方法は、エステル結合、アミド結合、エーテル結合、イミド結合、ウレタン結合等の有機結合によって導入することができる。導入反応の一例としては、前記有機高分子共重合体の、カルボン酸基及び／またヒドロキシル基の一部又は全部を、グリシジル（メタ）アクリレート、アリルグリシジルエーテル、下記構造の脂環式エポキシ基含有不飽和化合物、等の脂肪族エポキシ基含有不飽和化合物と反応させて導入することもができる。なお、本明細書において、「（メタ）アクリル」とは「アクリル又はメタクリル」を示す。「（メタ）アクリレート」についても同様である。
【００１７】
【化１】
0003641894.tif 000002
【００１８】
【化２】
0003641894.tif 000003
【００１９】
【化３】
0003641894.tif 000004
【００２０】
［各一般式中、Ｒ1 は水素原子又はメチル基を示す。Ｒ2 は炭素数１〜６の２価の脂肪族飽和炭化水素基を示す。Ｒ3 は炭素数１〜１０の２価の炭化水素基を示す。ｌは０〜１０の整数を示す。］
等を挙げることができる。
上記において、Ｒ2 によって示される炭素数１〜６の２価の脂肪族飽和炭化水素基としては、直鎖又は分枝状のアルキレン基例えばメチレン、エチレン、プロピレン、テトラメチレン、エチルエチレン、ペンタメチレン、ヘキサメチレン基等を挙げることができる。また、Ｒ3 によって示される炭素数１〜１０の２価の炭化水素基としては、例えばメチレン、エチレン、プロピレン、テトラメチレン、エチルエチレン、ペンタメチレン、ヘキサメチレン、ポリメチレン、フェニレン、
【００２１】
【化４】
0003641894.tif 000005
【００２２】
基等を挙げることができる。
本発明において、特に好ましい有機高分子物質としては、基板への接着性を高める目的で、スチレン、α−メチルスチレン、ベンジル（メタ）アクリレート、ヒドロキシフェニル（メタ）アクリレート、メトキシフェニル（メタ）アクリレート、ヒドロキシフェニル（メタ）アクリルアミド、ヒドロキシフェニル（メタ）アクリルスルホアミド等のフェニル基を有する共重合モノマーを１０〜９０モル％、好ましくは２０〜８０モル％、より好ましくは３０〜７０モル％の割合で含有し、その他（メタ）アクリル酸を２〜５０重量％、好ましくは５〜５０重量％の割合で含有する共重合体に全共重合モノマーに対して２〜５０モル％、好ましくは５〜４０モル％のエポキシ基含有不飽和化合物が付加された反応物が望ましい。
【００２３】
このような有機高分子物質の分子量としては、重量平均分子量（Ｍｗ）で１，０００〜１０００，０００、好ましくは２，０００〜３００，０００、より好ましくは３，０００〜１００，０００の範囲である。有機高分子物質のＭｗがこの範囲より著しく低いと、現像時に画線部分の膜ベリが生じ、逆に有機高分子物質のＭｗが著しく高いと現像時に非画線部の抜け性不良を生じる。
さらにレジストとしての性能及びカラーフィルターとしての性能を向上させる目的で他の有機・無機高分子を加えても良い。これらの有機・無機高分子としては、ポリエチレングリコール、ポリプロピレングリコール、ポリテトラエチレングリコール、エピクロロヒドリンとビスフェノールＡとのポリエーテル及び共重合ポリエーテル、ポリビニルアルキルエーテル、可溶性ナイロン等のポリアミド、ポリウレタン、ポリエチレンテレフタレート／イソフタレート、ポリエチレンアジペート、ポリテトラエチレンアジペート、ポリエチレンフマレート等のポリエステル、アセチルセルロース及びポリビニルホルマール、ポリビニルブチラール等が挙げられる。
【００２４】
（エチレン性不飽和重結合を少なくとも１個有する化合物）
エチレン性不飽和重結合を少なくとも１個有する化合物（以下「エチレン性化合物」と称す。）は、後述する光重合開始剤系から発生するラジカルにより重合反応が誘起される化合物である。エチレン性化合物としては、単量体又は、側鎖もしくは主鎖にエチレン性不飽和二重結合を有するオリゴマーのいずれでも良い。なお、本発明における単量体の意味するところは、所謂高分子物質に相対する概念であり、従って、狭義の単量体以外に二量体、三量体、オリゴマーをも包含するものである。
【００２５】
エチレン性化合物としては、例えば、不飽和カルボン酸、脂肪族（ポリ）ヒドロキシ化合物と不飽和カルボン酸とのエステル、芳香族ポリヒドロキシ化合物と不飽和カルボン酸とのエステル、不飽和カルボン酸と多価カルボン酸と脂肪族ポリヒドロキシ化合物により得られるエステル、芳香族ポリヒドロキシ化合物のエチレンオキシド、プロピレンオキシド付加物と不飽和カルボン酸とのエステル化反応、脂肪族ポリヒドロキシ化合物のエチレンオキシド、プロピレンオキシド付加物と不飽和カルボン酸とのエステル化反応、カプロラクトン変性多価アルコールと不飽和カルボン酸とのエステル、多価アルコールと多価イソシアナートと不飽和カルボン酸との反応物、スチリル末端化合物、含リン酸不飽和化合物、ポリエポキシと不飽和カルボン酸との付加物等が挙げられる。
【００２６】
これらのうち、脂肪族ポリヒドロキシ化合物と不飽和カルボン酸とのエステルとしては具体的には、エチレングリコールジアクリレート、トリエチレングリコールジアクリレート、ネオペンチルグリコールジアクリレート、ヘキサンジオールジアクリレート、トリメチロールプロパントリアクリレート、トリメチロールエタントリアクリレート、ペンタエリスリトールジアクリレート、ペンタエリスリトールトリアクリレート、ペンタエリスリトールテトラアクリレート、ジペンタエリスリトールテトラアクリレート、ジペンタエリスリトールペンタアクリレート、ジペンタエリスリトールヘキサアクリレート、グリセロールアクリレート等のアクリル酸エステル、これら例示化合物のアクリレートをメタクリレートに代えたメタクリル酸エステル、同様にイタコネートに代えたイタコン酸エステル、クロトネートに代えたクロトン酸エステルもしくはマレエートに代えたマレイン酸エステル等が挙げられる。
【００２７】
芳香族ポリヒドロキシ化合物と不飽和カルボン酸とのエステルとしては、ハイドロキノンジアクリレート、ハイドロキノンジメタクリレート、レゾルシンジアクリレート、レゾルシンジメタクリレート、ピロガロールトリアクリレート等が挙げられる。
不飽和カルボン酸と多価カルボン酸及び多価ヒドロキシ化合物とのエステル化反応により得られるエステルとしては必ずしも単一物では無いが代表的な具体例としては、アクリル酸、フタル酸及びエチレングリコールの縮合物、アクリル酸、マレイン酸及びジエチレングリコールの縮合物、メタクリル酸、テレフタル酸及びペンタエリスリトールの縮合物、アクリル酸、アジピン酸、ブタンジオール及びグリセリンの縮合物等が挙げられる。
【００２８】
その他本発明に用いられるエチレン性化合物の例としては、エチレンビスアクリルアミド等のアクリルアミド類；フタル酸ジアリル等のアリルエステル類；ジビニルフタレート等のビニル基含有化合物なども有用である。
なお、前記した主鎖にエチレン性不飽和結合を有するオリゴマーとしては、例えば、不飽和二価カルボン酸とジヒドロキシ化合物との重縮合反応により得られるポリエステル、不飽和二価カルボン酸とジアミンとの重縮合反応により得られるポリアミド等がある。
また、側鎖にエチレン性不飽和結合を有するオリゴマーとしては、側鎖に不飽和結合を持つ二価カルボン酸、例えばイタコン酸、プロピリデンコハク酸、エチリデンマロン酸等とジヒドロキシ又はジアミン化合物との縮合重合体がある。また、側鎖にヒドロキシ基やハロゲン化メチル基の如き反応活性を有する官能基をもつ重合体、例えばポリビニルアルコール、ポリ（２−ヒドロキシエチルメタクリレート）、ポリエピクロルヒドリン等とアクリル酸、メタクリル酸、クロトン酸等の不飽和カルボン酸との高分子反応により得られるポリマーも好適に使用し得る。
【００２９】
（光重合開始剤系）
本発明の光重合開始剤系は、感度向上、現像性向上、画像特性向上のために特に（Ｉ）多官能チオール化合物を含有する。
本発明に使用される多官能チオール化合物は、１分子中にチオール基を２個以上有する化合物であり、特に脂肪族基にチオール基を複数有する脂肪族多官能チオール化合物が好ましい。目的とするカラーフィルタの性能を損なわない範囲で可能であれば分子量が大きく蒸気圧の低いチオール化合物が好ましい。
本発明に使用される脂肪族多官能チオール化合物の例としては、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、下記構造式の化合物
【００３０】
【化５】
0003641894.tif 000006
【００３１】
及び、これらの他多価ヒドロキシ化合物のチオグリコレート、チオプロピオネート等である。
光重合開始剤系は、多官能チオール化合物を用いることによって、解像性等の画像特性、現像時の表面劣化等を損なうことなく感度を大幅に向上させることができる。特に、色材料として本発明の主眼とする黒色顔料、とりわけカーボンブラックを多量に含有し、光の透過性が大幅に制限されたカラーフィルタ用黒色光重合性の組成物において、メカニズムの詳細は不明であるが解像度等の画像形成性、現像時の表面劣化等を損なうことなく顕著な感度向上を発揮できる。通常、光硬化性レジストにおいては、光の照射された部分のみ重合反応が進み、未照射の部分は重合反応が進まないことを利用して画像を形成する。しかし、本発明のように遮光性顔料（カーボンブラックなど）を多量に含む系においては、光照射された部分においても、その光照射された面から膜厚に比例し光透過量は減少し（Lambert-Beerの法則）、裏面への光透過量は、表面の１％〜０．０１％となり、裏面においてはほとんど重合反応が誘起されていないと思われる。しかしながら、本発明の多官能チオール化合物を組み合わせた光重合開始剤系を用いた場合、光重合反応が基板との界面であるレジスト膜裏面まで進行し硬化膜を形成しレジストと基板との密着性を向上させるとともに、酸素による表面重合阻害を抑制できるため、現像時の表面劣化を起こすことなく高感度と優れた画像形成性を達成できたものと思われる。光重合性化合物の全固形物に対する多官能チオール化合物の割合は、通常、０．０１〜７重量％、好ましくは０．１〜６、更に好ましくは０．５〜５重量％である。含有量が多すぎると上記現象がより多く進行するため細線の形成が不可能となるため好ましくなく、又、少なすぎると感度が不十分となり好ましくない。
【００３２】
尚、本発明の光重合開始剤系は更にビイミダゾール化合物、チタノセン化合物、トリアジン化合物及びオキサジアゾール化合物から選ばれる少なくとも一種の化合物、又は該化合物と（III)アミノ基含有増感色素を組み合わせるのが上記性能の点でより好ましい。
多官能チオール化合物に組み合わせるビイミダゾール化合物の具体例としては、２，２′−ビス（ｏ−クロロフェニル）−４，４′，５，５′−テトラフェニルビイミダゾール、２，２′−ビス（ｏ−クロロフェニル）−４，４′，５，５′−テトラ（ｐ−カルボエトキシフェニル）ビイミダゾール、２，２′−ビス（ｏ−クロロフェニル）−４，４′，５，５′−テトラ（ｐ−ブロモフェニル）ビイミダゾール、２，２′−ビス（ｏ−クロロフェニル）−４，４′，５，５′−テトラ（ｏ，ｐ−ジクロロフェニル）ビイミダゾール、２，２′−ビス（ｏ−ブロモフェニル）−４，４′，５，５′−テトラフェニルビイミダゾール、２，２′−ビス（ｏ，ｐ−ジクロロフェニル）−４，４′，５，５′−テトラフェニルビイミダゾール、２，２′−ビス（ｏ−クロロフェニル）−４，４′，５，５′−テトラ（ｍ−メトキシフェニル）ビイミダゾール、２，２′−ビス（ｏ，ｏ′−ジクロロフェニル）−４，４′，５，５′−テトラフェニルビイミダゾール、２，２′−ビス（ｏ−ニトロフェニル）−４，４′，５，５′−テトラフェニルビイミダゾール、２，２′−ビス（ｏ−メチルフェニル）−４，４′，５，５′−テトラフェニルビイミダゾール等を挙げることができる。
【００３３】
チタノセン化合物としては、特開昭５９−１５２３９６号公報、特開昭６１−１５１１９７号公報、特開昭６３−１０６０２号公報、特開昭６３−４１４８４号公報、特開平２−２９１号公報、特開平３−１２４０３号公報、特開平３−２０２９３号公報、特開平３−２７３９３号公報、特開平３−５２０５０号公報、特開平４−２２１９５８号公報、特開平４−２１９７５６号公報、特開平３−２７３９３号公報等に記載されるチタノセン化合物が使用可能であり、具体的には、ジ−シクロペンタジエニル−Ｔｉ−ジ−クロライド、ジ−シクロペンタジエニル−Ｔｉ−ビス−フェニル、ジ−シクロペンタジエニル−Ｔｉ−ビス−２，３，４，５，６−ペンタフルオロフェニ−１−イル、ジシクロペンタジエニル−Ｔｉ−ビス−２，３，５，６−テトラフルオロフェニ−１−イル、ジ−シクロペンタジエニル−Ｔｉ−ビス−２，４，６−トリフルオロフェニ−１−イル、ジ−シクロペンタジエニル−Ｔｉ−ビス−２，６−ジ−フルオロフェニ−１−イル、ジ−シクロペンタジエニル−Ｔｉ−ビス−２，４−ジ−フルオロフェニ−１−イル、ジ−メチルシクロペンタジエニル−Ｔｉ−ビス−２，３，４，５，６−ペンタフルオロフェニ−１−イル、ジ−メチルシクロペンタジエニル−Ｔｉ−ビス−２，３，５，６−テトラフルオロフェニ−１−イル、ジ−メチルシクロペンタジエニル−Ｔｉ−ビス−２，６−ジフルオロフェニ−１−イル、ジ−シクロペンタジエニル−Ｔｉ−ビス−２，６−ジフルオロ−３−（ピル−１−イル）−フェニ−１−イル等を挙げることができる。
【００３４】
トリアジン化合物の例としては、ハロメチル基を有するトリアジン化合物が好適に用いられる。それらの例としては、６−フェニル−２，４−ビス（トリクロロメチル）−ｓ−トリアジン、６−（ｐ−メトキシフェニル）−２，４−ビス（トリクロロメチル）−ｓ−トリアジン、６−［ｐ−（Ｎ，Ｎ−ビス（エトキシカルボニルメチル）アミノ）フェニル）−２，４−ビス（トリクロロメチル）−ｓ−トリアジン、６−（ｐ−スチリルフェニル）−２，４−ビス（トリクロロメチル）−ｓ−トリアジン、６−ｐ−クロロフェニル−２，４−ビス（トリクロロメチル）−ｓ−トリアジン、６−（ｐ−メチルチオフェニル）−２，４−ビス（トリクロロメチル）−ｓ−トリアジンなどである。
【００３５】
オキサジアゾール化合物の例としては、ハロメチル基を有するオキサジアゾール化合物が好適に用いられる。それらの例としては、２−フェニル−５−トリクロロメチル−１，３，４−オキサジアゾール、２−（ｐ−メチルフェニル）−５−トリクロロメチル−１，３，４−オキサジアゾール、２−（ｐ−メトキシフェニル）−５−トリクロロメチル−１，３，４−オキサジアゾール、２−スチリル−５−トリクロロメチル−１，３，４−オキサジアゾール、２−（ｐ−メトキシスチリル）−５−トリクロロメチル−１，３，４−オキサジアゾール、２−（ｐ−ブトキシスチリル）−５−トリクロロメチル−１，３，４−オキサジアゾールなどである。
アミノ基含有増感色素としては例えば、特開平６−１９２４０号公報、特開平６−１９２４９号公報等に記載のジアルキルアミノフェニル基が挙げられ、具体的には、ジアルキルアミノフェニル基を有する化合物としては下記構造式で表される化合物、
【００３６】
【化６】
0003641894.tif 000007
【００３７】
【化７】
0003641894.tif 000008
【００３８】
ｐ−ジエチルアミノ安息香酸エチル、ミヒラーズケトン等の化合物や、ｐ−ジエチルアミノベンズカルバルデヒド、７−ジュロリジルカルバルデヒド等のジアルキルアミノフェニルカルバルデヒド等が挙げられる。これらのうち、ジアルキルアミノフェニル基を有する化合物がより高感度であり好ましい。
【００３９】
（色材料）
本発明では、色材料として黒色顔料を含有する。黒色顔料としては、カーボンブラック、アセチレンブラック、ランプブラック、ボーンブラック、黒鉛、鉄黒、アニリンブラック、シアニンブラック等の無機黒色顔料がある。また、赤、青、緑、紫、黄、シアン、マゼンタ色の有機染顔料を混合し疑似黒色顔料とし用いること、あるいは、前記無機黒色顔料と混合して用いることももできる。これらの中で、特にカーボンブラックが遮光率、画像特性の観点から好ましい。カーボンブラックの例としては、以下のようなカーボンブラックが挙げられる。
三菱化学社製：ＭＡ７、ＭＡ８、ＭＡ１１、ＭＡ１００、ＭＡ２２０、ＭＡ２３０、＃５２、＃５０、＃４７、＃４５、＃２７００、＃２６５０、＃２２００、＃１０００、＃９９０、＃９００等
【００４０】
デグサ社製：Ｐｒｉｎｔｅｘ９５、プリンテックス９０、Ｐｒｉｎｔｅｘ８５、Ｐｒｉｎｔｅｘ７５、Ｐｒｉｎｔｅｘ５５、Ｐｒｉｎｔｅｘ４５、Ｐｒｉｎｔｅｘ４０、Ｐｒｉｎｔｅｘ３０、Ｐｒｉｎｔｅｘ３、ＰｒｉｎｔｅｘＡ、ＰｒｉｎｔｅｘＧ、ＳｐｅｃｉａｌＢｌａｃｋ５５０、ＳｐｅｃｉａｌＢｌａｃｋ３５０、ＳｐｅｃｉａｌＢｌａｃｋ２５０、ＳｐｅｃｉａｌＢｌａｃｋ１００等
キャボット社製：Ｍｏｎａｒｃｈ４６０、Ｍｏｎａｒｃｈ４３０、Ｍｏｎａｒｃｈ２８０、Ｍｏｎａｒｃｈ１２０、Ｍｏｎａｒｃｈ８００、Ｍｏｎａｒｃｈ４６３０、ＲＥＧＡＬ９９、ＲＥＧＡＬ９９Ｒ、ＲＥＧＡＬ４１５、ＲＥＧＡＬ４１５Ｒ、ＲＥＧＡＬ２５０、ＲＥＧＡＬ２５０Ｒ、ＲＥＧＡＬ３３０、ＢＬＡＣＫ  ＰＥＡＲＬＳ４８０、ＰＥＡＲＬＳ１３０等
【００４１】
コロンビヤン  カーボン社製：ＲＡＶＥＮ１１、ＲＡＶＥＮ１５、ＲＡＶＥＮ３０、ＲＡＶＥＮ３５、ＲＡＶＥＮ４０、ＲＡＶＥＮ４１０、ＲＡＶＥＮ４２０、ＲＡＶＥＮ４５０、ＲＡＶＥＮ５００、ＲＡＶＥＮ７８０、ＲＡＶＥＮ８５０、ＲＡＶＥＮ８９０Ｈ、ＲＡＶＥＮ１０００、ＲＡＶＥＮ１０２０、ＲＡＶＥＮ１０４０等
上記のカーボンブラックは、単独で使用することができるが、他の黒色の無機、有機顔料と併用しても良い。他の黒色顔料は、カーボンブラックより遮光性が低いため自ずと混合比率は制限される。他の黒色顔料の例としては、チタンブラック、アニリンブラック、酸化鉄系黒色顔料、及び、赤色、緑色、青色等の混合疑似黒色顔料などである。。
【００４２】
疑似黒色顔料を構成する染顔料としては、ビクトリアピュアブルー（４２５９５）、オーラミンＯ（４１０００）、カチロンブリリアントフラビン（ベーシック１３）、ローダミン６ＧＣＰ（４５１６０）、ローダミンＢ（４５１７０）、サフラニンＯＫ７０：１００（５０２４０）、エリオグラウシンＸ（４２０８０）、Ｎｏ．１２０／リオノールイエロー（２１０９０）、リオノールイエローＧＲＯ（２１０９０）、シムラーファーストイエロー８ＧＦ（２１１０５）、ベンジジンイエロー４Ｔ−５６４Ｄ（２１０９５）、シムラーファーストレッド４０１５（１２３５５）、リオノールレッド７Ｂ４４０１（１５８５０）、ファーストゲンブルーＴＧＲ−Ｌ（７４１６０）、リオノールブルーＳＭ（２６１５０）、リオノールブルーＥＳ（ピグメントブルー１５：６）、リオノーゲンレッドＧＤ（ピグメントレッド１６８）、リオノールグリーン２ＹＳ（ピグメントグリーン３６）等が挙げられる（なお、上記の（  ）内の数字は、カラーインデックス（Ｃ．Ｉ．）を意味する）。他の顔料についてＣ．Ｉ．ナンバーにて示すと、例えば、Ｃ．Ｉ．黄色顔料２０，２４，８６，９３，１０９，１１０，１１７，１２５，１３７，１３８，１４７，１４８，１５３，１５４，１６６、Ｃ．Ｉ．オレンヂ顔料３６，４３，５１，５５，５９，６１、Ｃ．Ｉ．赤色顔料９，９７，１２２，１２３，１４９，１６８，１７７，１８０，１９２，２１５，２１６，２１７，２２０，２２３，２２４，２２６，２２７，２２８，２４０、Ｃ．Ｉ．バイオレット顔料１９，２３，２９，３０，３７，４０，５０、Ｃ．Ｉ．青色顔料１５，１５：１，１５：４，２２，６０，６４、Ｃ．Ｉ．緑色顔料７、Ｃ．Ｉ．ブラウン顔料２３，２５，２６等を挙げることができる。
【００４３】
本発明のカラーフィルタ用黒色光重合性組成物の各構成要素の含有量は、溶剤を除く固形分全量に対して（ａ）バインダ樹脂の配合量は、５〜４０重量％とするのが好ましく、（ｂ）エチレン性化合物の配合量は、５〜４０重量％とするのが好ましく、（ｃ）光重合開始剤系の配合量は０．１〜２０重量％、特に０．５〜１５重量％、とりわけ１〜１０重量％とするのが好ましい。また、多官能チオール化合物の含有量は上記のとおりであるが、他の化合物を併用する場合、光重合開始剤系における含有量割合は、多官能チオール化合物が０．０１〜５重量％の範囲、特には０．１〜４重量％が好ましく、ビイミダゾール化合物、チタノセン化合物、トリアジン化合物及びオキサジアゾール化合物から選ばれ得る少なくとも１種の化合物が合計で０．０１〜５重量％、更にアミノ基含有増感色素を含む場合これを０．０１〜５重量％の範囲とするのが好ましい。
【００４４】
色材料としての黒色顔料の配合量は、光重合性組成物中の全固形分に対して２０〜８０重量％、特に３０〜７０重量％の範囲とするのが好ましい。また、特に黒色顔料としてカーボンブラックを用いるときは、膜厚１μｍにおける遮光率が３．０、さらには３．５以上の高遮光率のブラックマトリクス形成させるために前記カーボンブラックの配合量は、光重合性組成物中の全固形分に対して３０〜９０重量％、特に４０〜８０重量％の範囲とするのが好ましい。黒色顔料、カーボンブラックを組成物中に配合するときに本発明の目的を損なわない範囲で種々の分散剤、分散助剤を用いることもができる。
【００４５】
なお、本発明において、溶剤としては前述の各成分を溶解・分散させるものであり、具体的にはメチルセロソルブ、エチルセロソルブ、ブチルセロソルブ、ジエチレングリコールモノメチルエーテル、プロピレングリコールモノメチルエーテルアセテート（以下「ＰＧＭＡｃ」と略記する。）、メチルエチルケトン、メチルイソブチルケトン、シクロヘキサノン、トルエン、クロロホルム、ジクロロメタン、酢酸エチル、乳酸メチル、乳酸エチル、メタノール、エタノール、プロパノール、ブタノール、テトラハイドロフラン等が挙げられる。
【００４６】
本発明の光重合性組成物は、これらの溶剤を用いて、固形分濃度が５〜５０重量％、好ましくは１０〜４０重量％の範囲となるように調液される。
尚、本発明の光重合性組成物を用いてカラーフィルターの画素を形成する場合には、非常に高感度であるため、ポリビニルアルコール等の酸素遮断層を設けることなしに露光、現像して画像を形成することが可能である。即ち、本発明の光重合性組成物は酸素存在下においても、重合阻害を受けることなく、超高圧水銀灯による露光量が２００ｍｊ／ｃｍ2 以下で画像形成可能である特徴を有する。
【００４７】
次に本発明のカラーフィルター用黒色光重合性組成物の製造方法について説明する。本発明においては、先ず、顔料（カーボンブラックなど）分散液を製造する。顔料を有機溶剤中に分散させるが、この時に分散を容易に進めるため及び／又は分散液を安定させるため、バインダ樹脂を共存させて分散させる、また、目的を損なわない範囲で種々の分散剤、分散助剤を用いることもができる。分散させる方法としては、ペイントコンディショナー、サンドグラインダー、ボールミル、ロールミル、ストーンミル、ジェットミル、ホモジナイザー等を用いることができる。ペイントコンディショナー、サンドグラインダーにて分散させるときは、０．１から数ミリ径のガラスビーズ又はジルコニアビーズを用いて分散させる。分散させる条件は、通常、温度は０℃から１００℃であり、好ましくは、室温から６０℃である。分散時間は、用いるカーボン、バインダ樹脂によって変化するが、１０分から５０時間、好ましくは、２０分から２０時間である。
【００４８】
続いて、顔料（カーボンブラックなど）と溶剤、あるいは、顔料、溶剤とバインダ樹脂及び／又は分散剤、分散助剤からなる黒色顔料分散液に、（ａ）バインダ樹脂、（ｂ）エチレン性化合物、（ｃ）光重合開始剤系、及び（ｄ）溶剤を加え、さらに目的に応じて種々の添加剤（レベリング剤、光安定剤等）を加えレジスト組成物を製造する。
【００４９】
次に、本発明のカラーフィルター用黒色光重合性組成物を用いたカラーフィルターの製造方法について説明する。
まず、透明基板上に、本発明の遮光膜用光重合性組成物をスピナー，ワイヤーバー，フローコーター，ダイコーター，ロールコーター，スプレー等の塗布装置により塗布して乾燥した後、該試料の上にフォトマスクを置き、該フォトマスクを介して画像露光，現像，必要に応じて熱硬化或いは光硬化により遮光用ブラックマトリクス画像を形成させ、さらにこの操作をＲＧＢ３色について各々繰り返し、透明基板上に膜厚が０．５〜３μｍのカラーフィルター画像を形成させる。
【００５０】
ここで用いる透明基板は、カラーフィルター用の透明基板であり、その材質は特に限定されるものではないが、例えば、ポリエチレンテレフタレート等のポリエステルやポリプロピレン、ポリエチレン等のポリオレフィン等、ポリカーボネート、ポリメチルメタクリレート、ポリスルホンの熱可塑性プラスチックシート、エポキシ樹脂、ポリエステル樹脂、ポリ（メタ）アクリル樹脂等の熱硬化性プラスチックシート、或いは各種ガラス板等を挙げることができる。特に、耐熱性の点からガラス板、耐熱性プラスチックが好ましく用いられる。
このような透明基板には、表面の接着性等の物性を改良するために、コロナ放電処理、オゾン処理、シランカップリング剤やウレタンポリマー等の各種ポリマーの薄膜処理等を行うのが好ましい。
【００５１】
なお、透明基板の板厚は、０．０５〜１０ｍｍ、特に０．１〜７ｍｍの範囲であることが好ましい。また、各種ポリマーの薄膜処理を行う場合には、その膜厚は０．０１〜１０μｍ、特に０．０５〜５μｍの範囲であることが好ましい。尚、乾燥後のブラックマトリクスの膜厚は、０．１〜２μｍ、好ましくは０．３〜１．５μｍ、更に好ましくは０．５〜１μｍの範囲とするのが好ましく、又、膜厚１μｍでの光線遮光率が３．０以上であるのが好ましい。
また、透明基板の大きさは特に限定されるものではないが、通常の場合、透明基板としては数〜数十ｃｍ×数〜数十ｃｍ程度の透明基板が使用される。
また、露光に用いる光源は、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、エキシマーレーザー、窒素レーザー等のレーザー光源等が挙げられる。この場合に特定の照射光の波長のみを使用する場合には適宜、光学フィルターを利用すれば良い。
【００５２】
現像処理は、アルカリ現像液を使用するのが好ましい。例えば、炭酸ナトリウム、炭酸カリウム、珪酸ナトリウム、珪酸カリウム、水酸化ナトリウム、水酸化カリウム等の無機のアルカリ剤、或いはジエタノールアミン、トリエタノールアミン、水酸化テトラアルキルアンモニウム塩等の有機のアルカリ剤を含有し、必要に応じ、画質向上、現像時間の短縮等の目的で界面活性剤、水溶性の有機溶剤、水酸基又はカルボン酸基を有する低分子化合物等を含有させた水溶液を用いる。
【００５３】
現像液の界面活性剤としては、ナフタレンスルホン酸ナトリウム基、ベンゼンスルホン酸ナトリウム基を有するアニオン性界面活性剤、ポリアルキレンオキシ基を有するノニオン性界面活性剤、テトラアルキルアンモニウム基を有するカチオン性界面活性剤等を挙げることができ、また、水溶性の有機溶剤としては、エタノール、プロピオンアルコール、ブタノール、メチルセロソルブ、ブチルセロソルブ、フェニルセロソルブ、エチレングリコール、ジエチレングリコール、トリエチレングリコール、テトラエチレングリコール、プロピレングリコール、ジプロピレングリコール、トリプロピレングリコール、テトラプロピレングリコール、エチレングリコールモノメチルエーテルアセテート、プロピレングリコールモノメチルエーテルアセテート等を挙げることができる。
【００５４】
また水酸基又はカルボキシ基を有する低分子化合物としては、１−ナフトール、２−ナフトール、ピロガロール、安息香酸、コハク酸、グルタル酸等を挙げることができる。
現像処理は、通常、１５〜４０℃、好ましくは２０〜３０℃の現像温度で、浸漬現像、スプレー現像、ブラシ現像、超音波現像等の方法により行われる。
現像処理後、諸物性を安定化させるため目的で硬化処理を行うことができる。硬化処理としては、加熱による処理、紫外線による処理等がある。
【００５５】
【実施例】
以下実施例及び比較例を挙げて本発明を更に詳細に説明するが、本発明はその要旨を超えない限り以下の実施例に限定されるものではない。
本発明を説明するのに用いた物質及び略号を下記に示す。
【００５６】
【表１】
0003641894.tif 000009
【００５７】
【表２】
0003641894.tif 000010
【００５８】
【表３】
0003641894.tif 000011
【００５９】
【表４】
0003641894.tif 000012
【００６０】
【表５】
0003641894.tif 000013
【００６１】
【表６】
0003641894.tif 000014
【００６２】
参考例１、２    「カーボンブラック分散黒色インキの製造」
表−４に示すカーボンブラック三菱化学製ＭＡ−２２０（Ｇ−１）２．６ｇと表−１に示すバインダ樹脂Ｐ−１  １．４ｇ及びプロピレングリコールモノメチルエーテルアセテート６．０ｇを混合し、該混合物を重量で３．５倍量の０．５ｍｍ径ジルコニアビーズの入ったペイントシェーカーに入れ、１０時間分散を行いカーボンブラック分散黒色インキを製造した（参考例１）。同様にバインダ樹脂をＰ−２に変更し、カーボンブラック分散黒色インキを製造した（参考例２）。
【００６３】
参考例３〜９  「カーボンブラック分散黒色インキの製造」
表−４に示すカーボンブラック（Ｇ−１）三菱化学製ＭＡ−２２０（２．６ｇ）と分散剤ビックケミー社製ＢＹＫ−１６１（２．６ｇ）及びプロピレングリコールモノメチルエーテルアセテート９．５ｇを混合し、該混合物を重量で３．５倍量の０．５ｍｍ径ジルコニアビーズの入ったペイントシェーカーに入れ、１０時間分散を行いカーボンブラック分散黒色インキを製造した（参考例３）。同様にカーボンブラックを（Ｇ−２）三菱化学製ＭＡ−１００（参考例４）、（Ｇ−３）三菱化学製＃５（参考例５）、（Ｇ−４）三菱化学製＃５０（参考例６）、（Ｇ−５）旭カーボン製旭サーマル（参考例７）、（Ｇ−６）デグサ社製：ＳｐｅｃｉａｌＢｌａｃｋ３５０（参考例８）、（Ｇ−７）キャボット社製：ＲＥＧＡＬ２５０Ｒ（参考例９）に変更しカーボンブラック分散黒色インキを製造した。
【００６４】
実施例１
参考例１で得られたカーボンブラック分散液に、エチレン性二重結合含有化合物としてジペンタエリスリトールヘキサアクリレート（Ｍ−１）、光重合開始剤系として２，２′−ビス（ｏ−クロロフェニル）−４，４′，５，５′−テトラフェニルビイミダゾール（Ｒ−１）、４，４′−ビス（ジエチルアミノ）ベンゾフェノン（Ｙ−１）及びペンタエリスリトールテトラキスチオプロピオネート（Ｔ−１）を下記表−５に示す割合で配合し、溶剤としてプロピレングリコールモノメチルエーテルアセテートを加え固形分濃度を２５％になるように塗布液を調製した。
【００６５】
調製されたカーボンブラックを含有する塗布液を、ガラス基板に乾燥膜厚が０．９μｍになるようにスピンコーターにより塗布し、乾燥温度７０℃で３分間乾燥させた。次に、幅３０μｍで縦３００μｍ、横１００μｍのピッチで繰り返すブラックマトリクス用ネガフォトマスクを用いて、３Ｋｗ超高圧水銀灯により適性露光量（５０ｍｊ／ｃｍ2 ）で露光した後、０．０１重量％の水酸化カリウムと０．０５％のノニオン性界面活性剤（花王製エマルゲンＡ−６０）を含有する水溶液よりなる現像液を用い、２３℃、シャワー現像し、純水にて現像を停止させ、続いて水洗スプレーにてリンスし、ブラックマトリクスを形成させた。その後、該試料を２００℃で１０分間熱処理を行い熱硬化させた。現像液による表面荒れは観察されず、現像時の線幅安定性（現像ラチチュード）も１５秒以上であり安定して現像できた。また、得られたブラックマトリクスはシャープなエッジ形状を有し、１μｍから５０μｍまでのライン／スペースを持つフォトマスクを用いて同様に塗布、露光、現像を行ったところ画質も１０μｍ以下の細線を再現できた。
【００６６】
比較例１
実施例１のチオール化合物をペンタエリスリトールテトラキスチオプロピオネートから２−メルカプトベンゾチアゾール（２ＭＢＴ）に変更した以外は、実施例１と同様に行ったところ、適正露光量は、３０００ｍｊ／ｃｍ2 必要とし、画質も１５μｍを再現できなかった。また、現像ラチチュードは１０秒以下であり、現像時の表面荒れが激しく、表面に白い斑点が多数観察された。
【００６７】
実施例２
参考例３で得られたカーボンブラック分散液に、エチレン性二重結合含有化合物としてジペンタエリスリトールヘキサアクリレート（Ｍ−１）、光重合開始剤系として２，２′−ビス（ｏ−クロロフェニル）−４，４′，５，５′−テトラフェニルビイミダゾール（Ｒ−１）、４、４′−ビス（ジエチルアミノ）ベンゾフェノン（Ｙ−１）及びペンタエリスリトールテトラキスチオプロピオネート（Ｔ−１）、更にバインダ樹脂（Ｐ−１）を下記表−５に示す割合で配合し（但し、表中のバインダ樹脂の量はバインダー樹脂と分散剤の合計量で表す）、溶剤としてプロピレングリコールモノメチルエーテルアセテートを加え固形分濃度を２５％になるように塗布液を調製した。その後の塗布、露光、現像は実施例１と同様に行った。現像液による表面荒れは観察されず、現像時の線幅安定性も１５秒以上であり安定して現像できた。また、得られたブラックマトリクスはシャープなエッジ形状を有し、画質も１０μｍ以下の細線を再現できた。
結果を表６に示す。
【００６８】
実施例３〜８
実施例２のカーボンブラック分散黒色インキを参考例４〜９で製造したインキを用いた以外は実施例２と同様に行った。現像液による表面荒れは観察されず、現像時の線幅安定性も１５秒以上であり安定して現像できた。また、得られたブラックマトリクスはシャープなエッジ形状を有し、画質も１０μｍ以下の細線を再現できた。
実施例及び比較例の組成物の各成分の割合及び評価結果を以下の表−５に示す。尚、表中の重量％は全固形分に対する割合を示す。尚、顔料濃度、透過濃度適性露光量及び画質は次の意味又は評価方法を示す。
【００６９】
［顔料濃度］
各色材料含有光重合性塗布液の固形分中に含有されている各顔料の割合
顔料濃度＝顔料の重量／全固形分重量
［透過濃度］
マクベス濃度計ＴＲ−９２７を用いて、試料の透過濃度（ＡＢＳ）を測定した。また、試料の感光層の膜厚をテンコール・インスツルメント社製αーステップにより測定し（  ）内に記載した。
【００７０】
［適正露光量］
ガラス基板上に色材料含有光重合性塗布液を塗布、乾燥させた後、ウグラテストチャートを試料上に置き、該チャートの上より各種露光量を変化させながら３Ｋｗ超高圧水銀灯により露光した後、現像処理を施し、得られたウグラテストチャート画像中の細線画像の最も細いポジとネガの線幅が同じになる時の露光量。
［画質］
前記と同様の方法により、ガラス基板上に色材料含有光重合性塗布液を塗布、乾燥させた後、ウグラテストチャートを用いて適正露光量で露光し、標準現像液を用いて現像処理を行い着色画像を形成させた。該着色画像の中の細線画像を４００倍の顕微鏡で観察し、再現されている最も細い細線の線幅より、画質を下記基準で評価した。細い細線が再現されているほど良好な画質を示している。
Ａ：１０μｍ以下の線幅の細線が再現されている。
Ｂ：１０〜１５μｍの線幅の細線が再現されている。
Ｃ：１５〜２５μｍの線幅の細線が再現されている。
Ｄ：２５μｍ以上の線幅の細線が再現されている。
【００７１】
【表７】
0003641894.tif 000015
【００７２】
【表８】
0003641894.tif 000016
【００７３】
【表９】
0003641894.tif 000017
【００７４】
実施例９〜１１
実施例１のチオール化合物をペンタエリスリトールテトラキスチオプロピオネートからペンタエリスリトールテトラキスチオグリコレート（Ｔ−２）、トリメチロールプロパントリスチオプロピオネート（Ｔ−３）、ブタンジオールチオプロピオネート（Ｔ−４）に変更した以外は、実施例１と同様に行ったところ、適正露光量は、それぞれ５０ｍｊ／ｃｍ2 、７０ｍｊ／ｃｍ2 、８０ｍｊ／ｃｍ2 であった。画質も１０μｍ以下を再現でき、また、現像時の表面荒れも観察されなかった。
【００７５】
比較例２〜３
実施例１のチオール化合物をペンタエリスリトールテトラキスチオプロピオネートから２−メルカプトベンゾオキサゾール（比較例２）、メルカプトプロピオン酸トリデシル（比較例３）に変更した以外は、実施例１と同様に行ったところ、適正露光量は、それぞれ４５００ｍｊ／ｃｍ2 、２５００ｍｊ／ｃｍ2 必要とし、画質も１５μｍを再現できなかった。また、現像時の表面荒れが激しく、表面に白い斑点が多数観察された。
【００７６】
比較例４
実施例１の２，２’−ビス（ｏ−クロロフェニル）−４，４’，５，５’−テトラフェニルビイミダゾール（Ｒ−１）をジシクロペンタジエニル−Ｔｉ−ビス−２，６−ジフルオロ−３−（ピロール−１−イル）−フェニル−１−イル（Ｒ−２）に変更した以外は、実施例１と同様に行ったところ、適正露光量は５５ｍｊ／ｃｍ2 であった。画質も１０μｍ以下を再現でき、また、現像時の表面荒れも観察されなかった。
【００７７】
実施例１２〜１３
実施例１の４，４’−ビス（ジエチルアミノ）ベンゾフェノン（Ｙ−１）を４，４’−ビス（ジメチルアミノ）ベンゾフェノン（Ｙ−２）又は前記構造式で示される化合物（Ｙ−３）に変更した以外は、実施例１と同様に行ったところ、適正露光量は、それぞれ４０ｍｊ／ｃｍ2 、４５ｍｊ／ｃｍ2 であった。画質も１０μｍ以下を再現でき、また、現像時の表面荒れも観察されなかった。
【００７８】
実施例１４〜１６
実施例１のカーボンブラック分散黒色インキのバインダー樹脂をＰ−１からＰ−２、Ｐ−３又はＰ−４に変更した以外は、実施例１と同様に行ったところ、適正露光量は、それぞれ４０ｍｊ／ｃｍ2 、７０ｍｊ／ｃｍ2 、５５ｍｊ／ｃｍ2 であった。画質も１０μｍ以下を再現でき、また、現像時の表面荒れも観察されなかった。
【００７９】
実施例１７〜１８
実施例１のエチレン性二重結合含有化合物ジペンタエリスリトールヘキサアクリレート（Ｍ−１）をペンタエリスリトールトリアクリレート（Ｍ−２）又はトリスヒドロキシエチルイソシアヌレートトリアクリレート（Ｍ−３）に変更した以外は、実施例１と同様に行ったところ、適正露光量は、それぞれ５５ｍｊ／ｃｍ2 、６０ｍｊ／ｃｍ2 であった。画質も１０μｍ以下を再現でき、また、現像時の表面荒れも観察されなかった。
【００８０】
実施例１９〜２０
ペンタエリスリトールテトラキスチオプロピオネート（Ｔ−１）の添加量を１．０重量％（実施例１９）又は３．０重量％（実施例２０）に変更し、実施例１と同様に行った（但し全固形分量はバインダ樹脂にて調整した）。適正露光量は、それぞれ１５０ｍｊ／ｃｍ2 、２５ｍｊ／ｃｍ2 であり画質も１０μｍ以下を再現できた。また、現像時の表面荒れも観察されず、表面は光沢をもっていた。
【００８１】
【発明の効果】
本発明によれば、顔料分散レジストの感度を大幅に向上させることができると共に、解像性、現像性に優れ、高精度で高遮光率のブラックマトリクスを製造できる遮光膜用光重合性組成物を提供できる。また、得られた光重合性組成物は保存安定性にも優れる。特に、遮光率の高いブラックマトリクスを製造でき、より高精細な色滲みのないカラーフィルターを提供することができる。